(57)【要約】【課題】マグネシウム電池における利用のために、Ａｌ、Ｃｕおよびステンレス鋼などの非貴金属と適合性のある、塩化物を含有しないマグネシウム電解質を調製する方法を提供する。【解決手段】塩化物を含有しないマグネシウム電解質塩を調製する方法が提供される。当該方法によれば、水安定性ホウ酸またはカルボランアニオンがイオン交換によってアルカリ金属または銀の金属塩に変換され、次いで、別のイオン変換によって塩化物を含有しないマグネシウム塩に変換される。マグネシウム電池用の電解質として好適な塩化物を含有しないマグネシウム塩および当該塩化物を含有しないマグネシウム電解質を含むマグネシウム電池も提供される。【選択図】図１
2015209427.tif 000002
【特許請求の範囲】
【請求項１】
次の式（Ｉ）
（化１）
［Ａ］２Ｍｇ（溶媒）ｙ           （Ｉ）
（式中、溶媒は、エーテル酸素を含有する非水溶媒であり、ｙは、２から６の整数であり、
Ａは、水安定性ホウ酸アニオンまたはカルボランアニオンの少なくとも１つである）
のマグネシウム塩を調製する方法であって、前記方法は、
次の反応式（ｃ）
（化２）
2(A-M+)  +  MgBr2  →  A2Mg(溶媒)y  + 2MBr(s)              (c)
（式中、Ｍ＋は、Ｌｉ＋、Ｎａ＋、Ｋ＋  Ｒｂ＋、Ｃｓ＋およびＡｇ＋からなる群から選択される少なくとも１つである）
に従う前記非水溶媒（溶媒）における金属イオンＭ＋に対する少なくとも１つのＭｇ２＋のイオン交換操作を含む、方法。
【請求項２】
Ｍ＋は、Ａｇ＋である、請求項１に記載の方法。
【請求項３】
Ｍ＋は、Ｋ＋である、請求項１に記載の方法。
【請求項４】
水性媒体において次のイオン交換（ａ）
（化３）
[Mg2(μ-Cl)3・6THF]+A- + K2CO3 + KHCO3→ KA + [Mg2(μ-Cl)3・6THF]+   (a)
に従ってアニオンＡ−のＫ＋塩を形成するステップと、
エーテルでＫＡ塩を抽出するステップと、
真空下で前記エーテルを除去し、遊離ＫＡ塩を得るステップとをさらに含む、請求項１に記載の方法。
【請求項５】
ＫＮＯ３が不溶性である媒体において、次のイオン交換（ｂ）
（化４）
KA + AgNO3 → AgA + KNO3(s)              (b)
に従ってアニオンＡ−のＡｇ＋塩を形成するステップと、
ＡｇＡ塩の溶液から析出されるＫＮＯ３（ｓ）を除去するステップとをさらに含む、請求項４に記載の方法。
【請求項６】
Ａは、次の式（ＩＩ）
（化５）
(BR4)-             (II)
（式中、Ｒ基は、それぞれ独立して、任意にＦで置換された１から６個の炭素原子のアルキル基、任意にＦで置換されたアリール基、および任意にＦで置換されたアルキルフェニル基である）
のホウ酸アニオンである、請求項１に記載の方法。
【請求項７】
前記式（ＩＩ）のホウ酸アニオンは、次の式（ＩＶ）
（化６）
[BPh4]-                  (IV)
（式中、各Ｐｈ基は独立して、任意にＦで置換されたアリール基、および任意にＦで置換されたアルキルフェニル基である）
のアニオンである、請求項６に記載の方法。
【請求項８】
前記式（ＩＶ）のホウ酸アニオンは、次の式（Ｖ）
（化７）
[(C6F5)3B (C6H5)]-             (V)
のアニオンである、請求項７に記載の方法。
【請求項９】
前記式（ＩＶ）のホウ酸アニオンは、次の式（ＶＩ）
（化８）
[(Mes)3B (C6H5)]-        (VI)
（式中、Ｍｅｓは、３，５−ジメチルフェニル基である）
のアニオンである、請求項７に記載の方法。
【請求項１０】
Ａは、次の式（ＩＩＩ）
（化９）
(C2B10H11)-        (III)
（式中、カルボランは、オルト−カルボラン、メタ−カルボランまたはパラ−カルボランのアニオンである）
のカルボランアニオンである、請求項１に記載の方法。
【請求項１１】
前記エーテル酸素を含有する非水溶媒は、テトラヒドロフラン（ＴＨＦ）、ジメトキシエタン（ＤＭＥ）およびジエチレングリコールジメチルエーテル（ジグリム）（ＤＧＭ）の少なくとも１つである、請求項１に記載の方法。
【請求項１２】
次の式（ＶＩＩ）
（化１０）
[(C6F5)3B(C6H5)]2Mg(THF)6        (VII)
（式中、ＴＨＦは、テトラヒドロフラン分子であり、
Ｐｈは、Ｃ６Ｈ５基である）
のマグネシウム塩を調製する方法であって、前記方法は、
次の反応式
（化１１）
2((C6H5)B(C6F5)3)Ag  +  MgBr2  →  ((C6H5)B(C6F5)3)2Mg(THF)6  +  2AgBr
に従うＴＨＦにおけるＡｇに対するＭｇのイオン交換のステップと、
前記式（ＶＩＩ）のマグネシウム塩からのＡｇＢｒの除去のステップとを含む、方法。
【請求項１３】
次の式（ＶＩＩＩ）
（化１２）
[(Mes)3B (C6H5)]2Mg(THF)6             (VIII)
（式中、ＴＨＦは、テトラヒドロフラン分子であり、
Ｐｈは、Ｃ６Ｈ５基であり、
Ｍｅｓは、３，５−ジメチルフェニル基である）
のマグネシウム塩を調製する方法であって、前記方法は、
次の式
（化１３）
2((C6H5)B(Mes)3)Ag  +  MgBr2  →  ((C6H5)B(C6H5)3)2Mg(THF)6  +  2AgBr
に従うＴＨＦにおけるＡｇに対するＭｇのイオン交換のステップと、
前記式（ＶＩＩＩ）のマグネシウム塩からのＡｇＢｒの除去のステップとを含む、方法。
【請求項１４】
次の式（Ｉ）
（化１４）
[A]2Mg(溶媒)y             (I)
（式中、溶媒は、エーテル酸素を含有する非水溶媒であり、ｙは、２から６の整数であり、
Ａは、水安定性ホウ酸アニオンまたはカルボランアニオンの少なくとも１つである）
の、塩化物を含有しない、マグネシウム電解質塩。
【請求項１５】
前記エーテル酸素を含有する非水溶媒は、テトラヒドロフラン（ＴＨＦ）、ジメトキシエタン（ＤＭＥ）およびジエチレングリコールジメチルエーテル（ジグリム）（ＤＧＭ）の少なくとも１つである、請求項１４に記載のマグネシウム電解質塩。
【請求項１６】
Ａは、次の式（ＩＩ）
（化１５）
(BR4)-             (II)
（式中、Ｒ基は、それぞれ独立して、任意にＦで置換された１から６個の炭素原子のアルキル基、任意にＦで置換されたアリール基、および任意にＦで置換されたアルキルフェニル基である）
のホウ酸アニオンである、請求項１４に記載のマグネシウム電解質塩。
【請求項１７】
前記式（ＩＩ）のホウ酸アニオンは、次の式（ＩＶ）
（化１６）
[BPh4]-     (IV)
（式中、各Ｐｈ基は独立して、任意にＦで置換されたアリール基、および任意にＦで置換されたアルキルフェニル基である）
のアニオンである、請求項１６に記載のマグネシウム電解質塩。
【請求項１８】
前記式（ＩＶ）のホウ酸アニオンは、次の式（Ｖ）
（化１７）
[(C6F5)3B (C6H5)]-           (V)
のアニオンである、請求項１７に記載のマグネシウム電解質塩。
【請求項１９】
前記式（ＩＶ）のホウ酸アニオンは、次の式（ＶＩ）
（化１８）
[(Mes)3B (C6H5)]-         (VI)
（式中、Ｍｅｓは、３，５−ジメチルフェニル基である）
のアニオンである、請求項１７に記載のマグネシウム電解質塩。
【請求項２０】
Ａは、次の式（ＩＩＩ）
（化１９）
(C2B10H11)-        (III)
（式中、カルボランは、オルト−カルボラン、メタ−カルボランまたはパラ−カルボランのアニオンである）
のカルボランアニオンである、請求項１４に記載のマグネシウム電解質。
【請求項２１】
マグネシウムを含む負極と、
正極と、
溶媒と、
次の式（Ｉ）
（化２０）
[A]2Mg(溶媒)y            (I)
（式中、溶媒は、エーテル酸素を含有する非水溶媒であり、ｙは、２から６の整数であり、
Ａは、水安定性ホウ酸アニオンまたはカルボランアニオンの少なくとも１つである）
のマグネシウム電解質とを含み、
前記マグネシウム電解質は、塩化物を含有しない、マグネシウム電池。
【請求項２２】
前記負極は、マグネシウムである、請求項２１に記載のマグネシウム電池。
【請求項２３】
前記正極の活物質は、硫黄、黒鉛炭素、炭素繊維、ガラス状炭素、熱分解炭素、アモルファス炭素、Ｍｏ６Ｓ８、ＭｎＯ２、ＣｕＳ、Ｃｕ２Ｓ、Ａｇ２Ｓ、ＣｒＳ２、ＶＯＰＯ４、ＴｉＳ２、Ｖ２Ｏ５、ＭｇＶＯ３、ＭｏＳ２、ＭｇＶ２Ｏ５、ＭｏＯ３、ＣｕＣｒ２Ｓ４、ＭｇＣｒ２Ｓ４、ＭｇＭｎ２Ｏ４、Ｍｇ２ＭｎＯ４、ＭｇＦｅ２（ＰＯ４）３、ＭｇＶ２（ＰＯ４）３、ＭｇＭｎＳｉＯ４、ＭｇＦｅ２（ＰＯ４）２、Ｍｇ０．５ＶＰＯ４Ｆ、ＴｉＰ２Ｏ７、ＶＰ２Ｏ７およびＦｅＦ３からなる群から選択される少なくとも１つの成分を含む、請求項２１に記載のマグネシウム電池。
【請求項２４】
前記溶媒は、テトラヒドロフラン、２−メチルテトラヒドロフラン、ジメトキシエタン、グリム、モノグリム、ジメチルグリコール、エチレングリコールジメチルエーテル、ジエチルエーテル、エチルグリム、ジグリム、プログリム、エチルジグリム、トリグリム、ブチルジグリム、テトラグリム、ポリグリム、ハイグリム、およびこれらの混合物からなる群から選択される、請求項２１に記載のマグネシウム電池。
【請求項２５】
Ａは、次の式（ＩＩ）
（化２１）
(BR4)-             (II)
（式中、Ｒ基は、それぞれ独立して、任意にＦで置換された１から６個の炭素原子のアルキル基、任意にＦで置換されたアリール基、および任意にＦで置換されたアルキルフェニル基である）
のホウ酸アニオンである、請求項２１に記載のマグネシウム電池。
【請求項２６】
前記式（ＩＩ）のホウ酸アニオンは、次の式（ＩＶ）
（化２２）
[B (C6H5)4]-              (IV)
（式中、各Ｐｈ基は、独立して、任意にＦで置換されたアリール基、および任意にＦで置換されたアルキルフェニル基である）
のアニオンである、請求項２５に記載のマグネシウム電池。
【請求項２７】
前記式（ＩＶ）のホウ酸アニオンは、次の式（Ｖ）
（化２３）
[(C6F5)3B (C6H5)]-             (V)
のアニオンである、請求項２６に記載のマグネシウム電池。
【請求項２８】
前記式（ＩＶ）のホウ酸アニオンは、次の式（ＶＩ）
（化２４）
[(Mes)3B (C6H5)]-        (VI)
（式中、Ｍｅｓは、３，５−ジメチルフェニル基である）
のアニオンである、請求項２６に記載のマグネシウム電池。
【請求項２９】
Ａは、次の式（ＩＩＩ）
（化２５）
(C2B10H11)-        (III)
（式中、カルボランは、オルト−カルボラン、メタ−カルボランまたはパラ−カルボランのアニオンである）
のカルボランアニオンである、請求項２１に記載のマグネシウム電池。
【発明の詳細な説明】
【技術分野】
【０００１】
発明の詳細な説明
発明の背景
発明の分野
本発明は、塩化物を含有しないマグネシウム電解質を調製する方法および塩化物を含有しない活物質を含有するマグネシウム電解質に関連する。
【背景技術】
【０００２】
背景の説明
マグネシウム電池は、従来のリチウム電池に取って代わるまたは補足されるより経済的で、安全で、高容量の電池を提供するために、高い関心の対象かつ多大な研究および開発の労力の対象となっている。リチウムと比較して、Ｍｇは、Ｌｉの２０６２ｍＡｈ  ｃｍ−３よりずっと大きい３８３２ｍＡｈ  ｃｍ−３の体積測定容量を有する可能性がある。さらに、Ｍｇは、−２．３５６Ｖ対ＮＨＥのマイナスの還元電位を有する。地球の地殻において７番目に最も豊富な元素として、Ｍｇは、より低い資源コストおよびより低い環境影響特性を有する（Aurbach: Nature, Vol 407, pp 724-727, 2000を参照）。
【０００３】
特筆すべきは、Ｍｇには、Ｌｉ金属を高容量アノード材料としての商業化のために安全でなくしているデンドライト形成の問題がないことである（West: Journal of Electrochemical Communications, Vol 155, pp A806-A811, 2008）。
【０００４】
電池研究における現在進行中の課題は、エネルギ密度を、リチウムイオン電池によって提供されるエネルギ密度を超えるように増加させることである。これには、純粋な金属アノードを含有する電池への移行が必要とされ得る。しかしながら、リチウムの場合、デンドライトの形成により堆積が不均一に起こり、サイクリング中に安全面の懸念が生じる。リチウム金属と対照的に、マグネシウム金属の堆積は、デンドライトの形成によって悩まされない。さらに、マグネシウムは、空気に晒されたときリチウムより安定である。しかしながら、マグネシウムは、−２．３６Ｖ対ＮＨＥの還元電位を有し、リチウム電解質の類似物であるマグネシウム電解質の使用を妨げる独自の電気化学を有している。Mg(PF6)2、Mg(ClO4)2およびMg(TFSI)2などのマグネシウム類似物の還元の結果、マグネシウムアノード表面上に阻止膜が形成され、これにより、マグネシウムの成功裏の堆積は観察されていない(Feng, Z: Surface Coating Technologies, Vol 201, pp 3783-3787, 2006)。
【０００５】
エーテル系溶液におけるグリニャール試薬からの有効なマグネシウム電着の報告は、１９２７年にまで遡り、それ以降文献に定期的に現われている。グリニャール試薬に基づく電気めっき浴の安定性を向上させるために、１９５７年に、Connor et al.は、MgBr2およびLiBH4の反応によってその場で生成されるマグネシウムホウ化水素Ｍｇ（ＢＨ４）２からのマグネシウムの電着を研究している。残念ながら、ホウ素およびマグネシウムは１：９比で共堆積する。近年、Mohtadi et al.は、マグネシウム電池用の電解質としてのマグネシウムホウ化水素の使用を証明した。Ｍｇ（ＢＨ４）２の酸化安定性は、グリニャール溶液と同様であると報告されている。しかしながら、高電圧充電式マグネシウム電池を開発する際の障害の１つは、１．３Ｖ対Ｍｇの酸化安定性を有するエチルマグネシウムブロミド（ＥｔＭｇＢｒ）およびブチルマグネシウムクロリド（ＢｕＭｇＣｌ）などのグリニャール試薬の酸化安定性の域を超えている。グリニャール溶液の低酸化安定性は、利用可能なカソードの選択肢を限定する。１９９０年にはGregory et al.が、ジブチルマグネシウムおよびルイス酸トリ−Ｎ−ブチルボランの反応から電解質Mg(B(C4H9)4)2を合成し、これはＢｕＭｇＢｒに対して向上された酸化安定性を示している。ルイス酸の特性が電圧安定性を改善させた要因であり得ると想定された。Gregoryはさらに、電気化学的めっきを向上させるために、エチルマグネシウムクロリド（ＥｔＭｇＣｌ）およびメチルマグネシウムクロリド（ＭｅＭｇＣｌ）などのアルキルグリニャール試薬をアルミニウムトリクロイド（ＡｌＣｌ３）に加えることによるマグネシウム堆積の質を評価している。
【０００６】
Aurbach et alは、マグネシウム有機ハロアルミン酸塩と呼ばれる新たなクラスの電解質を普及させた。ＡＰＣと呼ばれるこのような電解質の１つは、アルミニウムトリクロリド（ＡｌＣｌ３）とグリニャールフェニルマグネシウムクロリド（ＰｈＭｇＣｌ）を１：２比で反応させることによってその場で生成され、３．２Ｖ対Ｍｇを超える酸化安定性を有し、高クローン効率でマグネシウムを堆積／溶解可能である。結晶化マグネシウム有機ハロアルミン酸塩は、すべて、次の一般カチオン
【０００７】
（化１）
(Mg2(μ-Cl)3・6THF)+
【０００８】
を共有し、これらのレドックス安定性は、独自のアニオンによって決定される。マグネシウム有機ハロアルミン酸塩電解質は、Ｐｔまたはガラス状炭素などの不活性電極に対して高い酸化安定性（３．０Ｖ対Ｍｇ超）を有し、高電流でマグネシウムを堆積およびストリッピングすることが可能である。しかしながら、マグネシウム有機ハロアルミン酸塩電解質は、アルミニウム、ニッケルおよびステンレス鋼などのより低不活性な金属に対して腐食性であることが報告されており、筐体および集電体材料におけるこれらの金属の利用により、コイン型セル電池構成において２．２Ｖ以下までの充電に制限されてしまう。電解質の酸化安定性はカソードの選択肢を左右するため、高電圧カソードの発見を可能にする非腐食性マグネシウム電解質を開発することは非常に重要である。ステンレス鋼は、広く使用される集電体であり、かつコイン型セルなどのさまざまな電池における主要な成分であるため、ステンレス鋼に対するマグネシウム電解質の電圧安定性を向上させることは、非常に重要である。最先端技術であるマグネシウム有機ハロアルミン酸塩電解質は、Ｍｇ電池コイン型セルの使用を２．３Ｖ対Ｍｇ以下での動作に制限してしまう。塩化物イオンは、金属表面を非均一に腐食して、点腐食を形成する最も過酷な腐食性のイオンの一つであることが十分に立証されている。しかしながら、本発明以前には、マグネシウム電解質の塩化物イオン含有量の問題を特定し、塩化物を含有しないマグネシウム電解質を調製する試みを記載した報告は存在しなかった。
【０００９】
Yamamoto et al.（米国特許公開第２０１３／０３３７３２８号）は、負極としてマグネシウム金属または金属合金と、フッ化黒鉛／銅正極と、電解質とを含み、当該電解質は、エーテル溶媒（１，２ジメトキシエタン）で錯体化されたマグネシウム金属イオンの混合物、アルキルトリフルオロメタンスルホネート、第４級アンモニウム塩および／またはメチルイミダゾリウム塩であるマグネシウム電気化学セルを記載している。当該混合物は、アルミニウムハロゲン化物（ＡｌＣｌ３）をさらに含有し、マグネシウムおよびアルミニウムハロゲン化物を溶解後、三フッ化ホウ素のエーテル錯体が添加される。可能な成分としてさまざまなホウ素塩が記載されている。しかしながら、この引用文献は、電解質の塩化物含有量による問題を何ら特定しておらず、電解質としての塩化物を含有しないマグネシウム錯体塩の調製を開示も示唆もしていない。
【００１０】
本発明者ら（米国特許公開第２０１３／００３４７８０号）（米国特許第８，３１８，３５４号）は、本発明の基本的な出発材料となり得るマグネシウム錯体塩の合成および構造特定を記載している。しかしながら、塩化物を含有しない錯体への変換は、開示も示唆もされていない。
【００１１】
Singh et al.（米国特許公開第２０１３／０２６６８５１号）は、活成分としてスズを含有する負極を有するマグネシウム電気化学セルを記載している。グリニャールベースの系およびマグネシウムビス（トリフルオロメタンスルホニル）イミドなどの従来知られている電解質が使用されている。しかしながら、この引用文献は、電解質の塩化物含有量による問題を何ら特定しておらず、塩化物を含有しないマグネシウム錯体塩の電解質としての調製を開示も示唆もしていない。
【００１２】
Itaya et al.（米国特許公開第２００４／０１３７３２４号）は、カルボン酸、エーテルまたは溶融塩などの非水有機溶媒におけるマグネシウムビストリフルオロメタンスルホンイミドからなるマグネシウム電池用の電解質を記載している。しかしながら、この引用文献は、電解質の塩化物含有量による問題を何ら特定しておらず、塩化物を含有しないマグネシウム錯体塩の電解質としての調製を開示も示唆もしていない。
【先行技術文献】
【特許文献】
【００１３】
【特許文献１】米国特許公開第２０１３／０３３７３２８号
【特許文献２】米国特許公開第２０１３／００３４７８０号
【特許文献３】米国特許公開第２０１３／０２６６８５１号
【特許文献４】米国特許公開第２００４／０１３７３２４号
【非特許文献】
【００１４】
【非特許文献１】Aurbach: Nature, Vol 407, pp 724-727, 2000
【非特許文献２】West: Journal of Electrochemical Communications, Vol 155, pp A806-A811, 2008
【非特許文献３】Feng, Z: Surface Coating Technologies, Vol 201, pp 3783-3787, 2006
【発明の概要】
【発明が解決しようとする課題】
【００１５】
マグネシウム有機ハロアルミン酸塩電解質の腐食性の可能性となる原因の１つは、マグネシウム塩のカチオン（Ｍｇ２（μ−Ｃｌ）３・６ＴＨＦ）＋における塩化物の存在であるというのが本発明者らの初めの仮説であった。したがって、本発明の目的は、マグネシウム電池における利用のために、Ａｌ、Ｃｕおよびステンレス鋼などの非貴金属と適合性のある、塩化物を含有しないマグネシウム電解質を調製する方法を発見することである。
【００１６】
さらなる目的は、マグネシウム電池用の塩化物を含有しない電解質を調製することである。
【００１７】
さらなる目的は、当該塩化物を含有しないマグネシウム電解質を使用するマグネシウム電気化学セルおよび当該電気化学セルを含むマグネシウム電池を提供することである。
【課題を解決するための手段】
【００１８】
発明の概要
これらおよび他の目的は、本発明によって達成されており、本発明の第１の実施形態は、次の式（Ｉ）
【００１９】
（化２）
[A]2Mg(溶媒)y             (I)
（式中、溶媒は、エーテル酸素を含有する非水溶媒であり、ｙは、２から６の整数であり、Ａは、水安定性のホウ酸アニオンまたはカルボランアニオンである）のマグネシウム塩を調製する方法を含む。当該方法は、次の反応式（ｃ）
【００２０】
（化３）
2(A-M+) + MgBr2  →  A2Mg(溶媒)y  + 2MBr(s)         (c)
（式中、Ｍ＋は、Ｌｉ＋、Ｎａ＋、Ｋ＋  Ｒｂ＋、Ｃｓ＋およびＡｇ＋からなる群から選択される少なくとも１つである）
に従う非水溶媒（溶媒）における金属イオンＭ＋に対する少なくとも１つのＭｇ２＋のイオン交換操作を含む。
【００２１】
本発明の選択される実施形態においては、金属Ｍは、カリウム（Ｋ）または銀（Ａｇ）であってもよく、当該方法の１つのさらなる実施形態においては、ＫＡがまず調製され、次に、ＫＡがイオン交換によってＡｇＡに変換され、次に、ＡｇＡが、反応式（ｃ）に従ってマグネシウム電解質に変換される二重交換である。
【００２２】
特定の実施形態では、アニオンＡは、次の式（ＩＩ）
（化４）
(BR4)-             (II)
（式中、Ｒ基は、それぞれ独立して、任意にＦで置換された１から６個の炭素原子のアルキル基、任意にＦで置換されたアリール基、および任意にＦで置換されたアルキルフェニル基である）のホウ酸アニオンである。
【００２３】
特定の実施形態では、式（ＩＩ）のホウ酸アニオンは、次の式（ＩＶ）
（化５）
[BPh4]-     (IV)
（式中、各Ｐｈ基は、独立して任意にＦで置換されたアリール基、および任意にＦで置換されたアルキルフェニル基である）のアニオンである。
【００２４】
別の実施形態では、アニオンＡは、次の式（ＩＩＩ）
（化６）
(C2B10H11)-              (III)
のカルボランアニオンであり、当該カルボランアニオンは、オルト−カルボラン、メタ−カルボランまたはパラ−カルボランのアニオンである。
【００２５】
さらなる実施形態では、本発明は、次の式（Ｉ）
（化７）
[A]2Mg(溶媒)y             (I)
（式中、溶媒は、エーテル酸素を含有する非水溶媒であり、ｙは、２から６の整数であり、Ａは、水安定性ホウ酸アニオンまたはカルボランアニオンの少なくとも１つである）のマグネシウム電解質を含み、マグネシウム電解質塩は、塩化物を含まない。
【００２６】
特別な実施形態では、当該電解質は、アニオンＡとして、次の式（Ｖ）のホウ酸アニオンおよび／または次の式（ＶＩ）のホウ酸アニオンを含有する。
【００２７】
（化８）
[(C6F5)3BPh]-             (V)
【００２８】
（化９）
[(Mes)3BPh]-              (VI)
（式中、Ｍｅｓは、３，５−ジメチルフェニル基である。）
【００２９】
本発明はさらに、マグネシウムを含む負極と、正極と、溶媒と、次の式（Ｉ）
（化１０）
[A]2Mg(溶媒)y             (I)
（式中、溶媒は、エーテル酸素を含有する非水溶媒であり、ｙは、２から６の整数であり、Ａは、水安定性かつ空気安定性ホウ酸アニオンまたはカルボランアニオンの少なくとも１つである）のマグネシウム電解質とを含み、当該マグネシウム電解質は塩化物を含まない、マグネシウム電池を含む。
【００３０】
上記の説明は、本発明の一般的な紹介および概要を示すことを意図し、特に明示しない限り、本発明の開示を限定することを意図するものではない。現在好ましい実施形態は、さらなる利点とともに、以下の詳細な説明を添付の図面に関連して参照されると最もよく理解されるであろう。
【図面の簡単な説明】
【００３１】
【図１】実施例で調製された（ＰｈＢ（Ｃ６Ｆ５）３）ＫのＯＲＴＥＰグラフ（２５％熱確率楕円体）を示す図である。水素原子は明確さのために省略した。
【図２】実施例で調製されたカリウム塩（（ＰｈＢ（Ｃ６Ｆ５）３）Ｋ２）＋の質量スペクトルを示す図である。
【図３】実施例で調製された銀塩（（ＰｈＢ（Ｃ６Ｆ５）３）Ａｇ２）＋の質量スペクトルを示す図である。
【図４】実施例で調製された（ＰｈＢ（Ｃ６Ｆ５）３）２ＭｇのＯＲＴＥＰグラフ（２５％熱確率楕円体）を示す図である。
【発明を実施するための形態】
【００３２】
発明の詳細な説明
本発明の説明の範囲内において、著者、共同著者または譲受人の組織の一員に帰するすべての引用される引用文献、特許、出願、刊行物および論文は、本明細書において参照により援用される。数値限定または範囲が記載される場合、終点が含まれる。さらに、数値限定または範囲内のすべての値および下位範囲は、明確に記載されるように具体的に含まれる。本明細書で用いられる「ａ」および「an」などの用語は、「１つ以上」の意味を持つ。「からなる群から選択される」、「から選ばれる」などの表現は、特定された材料の混合物を含む。「含有する」などの用語は、別段の具体的な指摘がない限り、「少なくとも含む」を意味するオープンな用語である。
【００３３】
上記のように、本発明者らは、マグネシウム電気化学セルおよび／または可逆的マグネシウム電池に特に好適な電解質系を研究する過程で、目的の特定の電解質の基本的な成分が、次の式
【００３４】
（化１１）
(Mg2(μ-Cl)3・6THF)+
【００３５】
のマグネシウム二量体であることを認識した。当該特定の電解質のレドックス安定性は、会合されるアニオンによって決定される。マグネシウム有機ハロアルミン酸塩電解質は、Ｐｔまたはガラス状炭素などの不活性電極に対して高い酸化安定性（３．０Ｖ対Ｍｇ超）を有し、高電流でマグネシウムを堆積およびストリッピング可能である。しかしながら、これらはアルミニウム、ニッケルおよびステンレス鋼などのより低不活性な金属に対して腐食性であることが報告されており、筐体および集電体材料におけるこのような金属の利用により、コイン型セル電池構成において２．２Ｖ以下までの充電に制限される。電解質の酸化安定性はカソードの選択肢を左右するため、高電圧カソードと合わされる非腐食性マグネシウム電解質の開発が、経済的に魅力的なより高い容量および安定性の効率的なマグネシウム電池の開発のために必要である。このような経済的に魅力的な電池は、アルミニウム、銅およびステンレス鋼などの金属を使用し、これらのすべてが塩化物イオンの存在下で腐食および点腐食の問題を有している。
【００３６】
この問題に対処するために、本発明は、マグネシウムイオンが溶媒分子によって配位されており、有機ハロアルミン酸塩電解質において従来形成される錯体二量体に示されるように塩化物と錯体を形成していないという点で、マグネシウムイオンが「裸である」、塩化物を含有しないマグネシウム電解質を調製する方法を提供する。
【００３７】
したがって、第１の実施形態では、本発明は、次の式（Ｉ）
（化１２）
[A]2Mg(溶媒)y             (I)
（式中、溶媒は、エーテル酸素を含有する非水溶媒であり、ｙは、２から６の整数であり、Ａは、空気安定性および水安定性のホウ酸アニオンまたはカルボランアニオンの少なくとも１つである）のマグネシウム塩を調製する方法を提供する。方法は、次の反応式（ｃ）
【００３８】
（化１３）  
2(A-M+)  +  MgBr2  →  A2Mg(溶媒)y  + 2MBr(s)            (c)
（式中、Ｍ＋は、Ｌｉ＋、Ｎａ＋、Ｋ＋  Ｒｂ＋、Ｃｓ＋およびＡｇ＋からなる群から選択される少なくとも１つである）に従う非水溶媒（溶媒）における金属イオンＭ＋に対するＭｇ２＋の少なくとも１つのイオン交換操作を含む。
【００３９】
本発明のプロセスの全体的な効果は、マグネシウム二量体[(Mg2(μ-Cl)3・6THF)+][A-]の塩を、塩化物イオンとの配位がない非二量体マグネシウムカチオンに変換することである。
【００４０】
空気安定性および水安定性ホウ酸またはカルボランであるアニオンＡ−は、グリニャール試薬と適切なトリ置換ホウ素ルイス酸またはカルボランとの反応によって得られてもよい。いずれの場合においても、(Mg2(μ-Cl)3・6THF)+とのアニオンの錯体塩を含有する反応混合物が得られる。錯体塩は、混合物から分離され、単離されてもよい。次いで、水性イオン交換反応を介して、Ａ−が金属（Ｍ）イオン（Ｍは、Ｌｉ、Ｎａ、Ｋ、Ｒｂ、ＣｓおよびＡｇからなる群から選択される少なくとも１つである）の塩に変換されてもよい。イオン交換は、次の反応式
【００４１】
（化１４）
[Mg2(μ-Cl)3・6THF]+A-+ M2CO3 + MHCO3 → MA + [Mg2(μ-Cl)3・6THF]+ 
によって示されてもよい。
【００４２】
イオン交換は水性媒体中で行なわれるため、当業者であれば、記載されるイオン交換が、アニオンＡ−が当該水性イオン交換媒体において分解または劣化に対して安定である限りのみ有効であり得ることを認識されるであろう。
【００４３】
一実施例によれば、ＭはＫであり、イオン交換は、次の反応式（ａ）
（化１５）
[Mg2(μ-Cl)3・6THF]+A- + K2CO3 + KHCO3→ KA + [Mg2(μ-Cl)3・6THF]+         (a)
によって示される。
【００４４】
別の実施形態によれば、Ｍは、Ａｇであり、（ａ）に類似の反応式は、当該イオン交換を示すために記載され得る。
【００４５】
アニオンＡ−は、次の式（ＩＩ）
（化１６）
(BR4)-            (II)
（式中、Ｒ基は、それぞれ独立して、任意にＦで置換された１から６個の炭素原子のアルキル基、任意にＦで置換されたアリール基、および任意にＦで置換されたアルキルフェニル基である）のホウ酸アニオンであってもよい。
【００４６】
本発明の実施形態によれば、式（ＩＩ）のホウ酸アニオンは、次の式（ＩＶ）
（化１７）
[BPh4]-                   (IV)
（式中、各Ｐｈ基は、独立して任意にＦによって置換されたアリール基、および任意にＦで置換されたアルキルフェニル基である）のアニオンである。この実施形態の明確なアニオンは、次の式（Ｖ）
【００４７】
（化１８）
[(C6F5)3B(C6H5)]-         (V)
のアニオン、または、次の式（ＶＩ）
【００４８】
（化１９）
[(Mes)3B(C6H5)]-         (VI)
（式中、Ｍｅｓは、３，５−ジメチルフェニル基である）のアニオンを含む。
【００４９】
ＭＡを形成するためのイオン交換の終了後、ＭＡは、エーテル抽出によってイオン交換反応媒体から抽出されてもよい。ＭＡは、エーテル中で溶解し、エーテル抽出物は、水相から分離され、エーテルは減圧下で蒸発され、ＭＡ塩を固体として得てもよい。
【００５０】
本発明の方法によれば、エーテル抽出物から得られるＭＡは、以下の段落に記載されるように、直接Ａ２Ｍｇ（溶媒）ｙ電解質塩に変換されてもよく、または、ＭＡ塩が、ＭがＬｉ＋、Ｎａ＋、Ｋ＋  Ｒｂ＋  またはＣｓ＋である塩である場合には、当該塩は、さらに、次の反応式
【００５１】
（化２０）
MA + AgNO3 → AgA + MNO3(s)
に従ってアセトニトリル中で第２のイオン交換反応において反応されてもよい。
【００５２】
好ましい実施形態では、カリウム塩（ＫＡ）が上記のように水性イオン交換においてまず調製され、上記のようにエーテル抽出物から得られる。次に、ＫＡは、次の反応式
（化２１）
KA + AgNO3 → AgA + KNO3(s)
に従ってアセトニトリル中でイオン交換を介してＡｇ塩に変換されてもよい。
【００５３】
このイオン変換は、ＡｇＡ塩がアセトニトリルに可溶であり、硝酸カリウムが固体として析出するため、容易になる。
【００５４】
代替的に、ＭＡ塩は、次の反応式（ｃ）
（化２２）
2(A-M+)  +  MgBr2  →  A2Mg(溶媒)y  + 2MBr(s)            (c)
に従う非水エーテル溶媒における２当量のＭＡと１当量の臭化マグネシウムとのイオン交換反応によってマグネシウム塩に変換されてもよい。
【００５５】
非水エーテル溶媒は、エーテル酸素を含有する任意の溶媒であり、たとえば、テトロヒドロフラン（ＴＨＦ）、ジメトキシエタン（ＤＭＥ）およびジエチレングリコールジメチルエーテル（ジグリム）（ＤＧＭ）を含む。これらの例は限定的であることを意図せず、アニオンＡ−に反応性の他の基が存在しない限り、任意の一座配位、二座配位、または三座配位エーテルが好適であり得る。テトラヒドロフランが、反応式（ｃ）のイオン交換を行なうために好ましいエーテル溶媒であり得る。ＴＨＦで行なわれる反応式（ｃ）の模範例は、次の反応式
【００５６】
（化２３）
2((C6H5)B(C6F5)3)Ag  +  MgBr2  →  ((C6H5)B(C6F5)3)2Mg(THF)6  +  2AgBr               反応式(VII)
【００５７】
（化２４）
2((C6H5)B(Mes)3)Ag  +  MgBr2  →  ((C6H5)B(C6H5)3)2Mg(THF)6  +  2AgBr                反応式(VIII)
によって示される。
【００５８】
ＡｇＢｒの析出は、イオン交換反応の発生を示す。塩化物を含有しないマグネシウム電解質塩の結晶は、ヘキサン、シクロヘキサンまたは石油エーテルなどの炭化水素溶媒と層形成することによってエーテル溶媒から得られてもよい。得られた結晶は、トルエンまたはキシレンなどの芳香族溶媒から結晶化されてもよい。
【００５９】
別の実施形態では、本発明は、上記のイオン交換方法によって得られる塩化物を含有しないマグネシウム電解質塩を提供する。記載された方法は、塩化物を含有せず、この点において「裸の」として表わされるマグネシウム塩を調製するために普遍的に使用されてもよい。実施例の説明において示されるように、マグネシウムは、溶媒分子によって配位される。溶媒が一座配位子であるＴＨＦである場合、全部で６つの分子が存在してもよい。しかしながら、塩がトルエンなどの溶媒から結晶化される場合、トルエンは、マグネシウムイオンを取り囲む溶媒球体においてＴＨＦを一部置換してもよい。
【００６０】
さらなる実施形態では、本発明は、マグネシウムを含む負極と、正極と、溶媒と、次の式（Ｉ）
（化２５）
[A]2Mg(溶媒)y             (I)
（式中、溶媒は、エーテル酸素を含有する非水溶媒であり、ｙは、２から６の整数である。）の電解質塩とを含むマグネシウム電池を提供する。
【００６１】
発明のさらなる実施形態では、マグネシウム電池は、少なくとも１つのステンレス鋼成分を含有し、好ましい実施形態では、マグネシウム電池用の集電体は、ステンレス鋼である。
【００６２】
この式（Ｉ）の電解質は、テトラヒドロフラン、ポリエーテル類、２−メチルテトラヒドロフラン、ジメトキシエタン、ジメチルグリコール、グリム、モノグリム、エチレングリコール、ジメチルエーテル、ジエチルエーテル、エチルグリム、ジグリム、プログリム、エチルジグリム、トリグリム、ブチルジグリム、テトラグリム、ポリグリム、ハイグリムまたはこれらの混合物などのエーテル溶媒に可溶である。この塩［Ａ］２Ｍｇ（溶媒）ｙをエーテル含有溶媒に溶解し、ポリマー膜に浸漬して、ポリマー系電解質を形成してもよい。
【００６３】
Ｍｇ電池の正極は、式（Ｉ）のＭｇ電解質に安定な任意の正極活物質を含有してもよい。このような正極活物質の例としては、硫黄、シェブレル相Ｍｏ６Ｓ８、ＭｎＯ２、ＣｕＳ、Ｃｕ２Ｓ、Ａｇ２Ｓ、ＣｒＳ２、ＶＯＰＯ４、ＴｉＳ２、Ｖ２Ｏ５、ＭｇＶＯ３、ＭｏＳ２、ＭｇＶ２Ｏ５、ＭｏＯ３等の層状化合物、ＣｕＣｒ２Ｓ４、ＭｇＣｒ２Ｓ４、ＭｇＭｎ２Ｏ４、Ｍｇ２ＭｎＯ４等のスピネル型化合物、ＭｇＦｅ２（ＰＯ４）３およびＭｇＶ２（ＰＯ４）３等のＮＡＳＩＣＯＮ型化合物、ＭｇＭｎＳｉＯ４およびＭｇＦｅ２（ＰＯ４）２等のオリビン型化合物、Ｍｇ０．５ＶＰＯ４Ｆ等のタボライト型化合物、ＴｉＰ２Ｏ７およびＶＰ２Ｏ７等のピロリン酸塩、およびＦｅＦ３等のフッ化物が含まれ得る。
【００６４】
従来の慣習に従うと、正極は、カーボンブラック、Super P、Super C65、Ensacoブラック、ケッチェンブラック、アセチレンブラック、Timrex SFG-6、Timrex SFG-15、Timrex SFG-44、Timrex KS-6、Timrex KS-15、Timrex KS-44等の合成黒鉛、天然鱗片状黒鉛、カーボンナノチューブ、フラーレン、ハードカーボンおよびメソカーボンマイクロビーズ等などの電子導電性添加物をさらに含有してもよい。
【００６５】
さらに、正極は、ポリマー結合剤をさらに含有してもよい。ポリマー結合剤の非限定的な例としては、ポリ−フッ化ビニリデン（ＰＶｄＦ）、ポリ（フッ化ビニリデン−共−ヘキサフルオロプロペン）（ＰＶｄＦ−ＨＦＰ）、ポリテトラフルオロエチレン（ＰＴＦＥ）、カイナーフレックス２８０１、カイナーパワーフレックスＬＢＧ、およびカイナーＨＳＶ９００、ならびにテフロン（登録商標）が含まれる。ポリ−フッ化ビニリデン（ＰＶｄＦ）が好ましい結合剤である。
【００６６】
Ｍｇ電池において好適な溶媒は、マグネシウムおよび式（Ｉ）のマグネシウム塩を含む電池の他の成分と適合性のある任意の非プロトン性溶媒であってもよい。テトラヒドロフラン、２−メチルテトラヒドロフラン、ジメトキシエタン、グリム、モノグリム、ジメチルグリコール、ジメチルエーテル、ジエチルエーテル、エチルグリム、ジグリム、プログリム、エチルジグリム、トリグリム、ブチルジグリム、テトラグリム、ポリグリム、ハイグリムおよびこれらの組合せからなる群から選択される従来の溶媒がクレームされるＭｇ電池において含まれていてもよい。
【００６７】
ハロゲン化物を含有する溶媒およびハロゲン化物塩は、上記のように、Ｍｇ電池から除外される。
【００６８】
本発明に係るＭｇ電池は、従来既知の方法によって構築されてもよく、缶の蓋部がその上にかしめられた缶のベースにおいて、負電極、多孔質ポリプロピレンまたはガラス状繊維セパレータ、および正電極円板の積層体からなるボタン型またはコイン型セル電池であってもよい。代替的には、Ｍｇ電池は、積層されたセル電池であってもよい。他の実施形態では、Ｍｇ電池は、上記のように、集電体間に挟まれた負極、多孔質ポリプロピレンまたはガラス状繊維セパレータ、および正極の１つ以上の積層体からなる角柱形またはパウチ型セルであってもよい。積層体は、ポリマーで被覆されたアルミニウム箔パウチ内で折り畳まれ、真空および熱乾燥され、電解質が充填され、真空および熱封止されてもよい。他の実施形態では、Ｍｇ電池は、両側が活物質で被覆され、多孔質ポリプロピレンまたはガラス状繊維セパレータに包まれた正極と、正極の周りに折り畳まれた負極との１つ以上の積層体からなる角柱形またはパウチ型２セルであってもよい。当該積層体は、ポリマーで被覆されたアルミニウム箔パウチ内に折り畳まれ、熱および／または真空下で乾燥され、電解質が充填され、真空および熱封止される。本明細書に記載される角柱形またはパウチ型セルのいくつかの実施形態では、電極を包装外部の装置に接続するために、金属箔または炭素質材料からなる追加のタブがレーザまたは超音波溶接、接着剤、または機械的接触によって集電体に取付けられてもよい。他の実施形態では、本明細書に開示されるＭｇ電池は、多孔質ポリプロピレンまたはガラス状繊維セパレータの層間に挟まれた、片面または両面が活物質で被覆された正極と、負極との１つ以上の積層体の巻かれた層からなる巻型または円筒型セルである。当該積層体は、円筒型ロールに巻かれ、缶内に挿入され、熱および／または真空下で乾燥され、電解質が充填され、真空および溶接閉止される。本明細書に記載される円筒型セルのいくつかの実施形態では、電極を包装外部の装置に接続するために、金属箔または炭素質材料からなる追加のタブがレーザまたは超音波溶接、接着剤、または機械的接触によって集電体に取付けられてもよい。
【００６９】
集電体を含むステンレス鋼成分は、３０２、３０４、３０５、３１６および３８４を含む従来既知のステンレスタイプの任意のタイプから構築されてもよい。
【００７０】
本発明を一般的に説明したが、ある特定の実施例を参照することによりさらなる理解が得られることができる。これらの実施例は、本明細書中に例示目的で示されるに過ぎず、特に指定がない限り、限定的として意図されるものではない。当業者であれば、電池としての本発明の装置の有用性ならびに本明細書に記載される電解質系の一般的な有用性を認識されるであろう。
【実施例】
【００７１】
((C6H5)B(C6F5)3)Kの調製
２ｇのルイス酸B(C6F5)3を１０ｍｌのＴＨＦに溶解した。５．５７１４ｍｌのPhMgClを含むＴＨＦ（２．０Ｍ溶液）を素早く加えた。反応物を３日間攪拌させ、その後、その場で生成されたgen３の電解質を１００ｍｌの１Ｍ  Ｋ２ＣＯ３およびＫＨＣＯ３の水性溶液に加えた。反応物を４時間攪拌させ、その後、カリウム塩をエーテルで抽出した。エーテル抽出物を無水硫酸マグネシウムで乾燥させ、高真空下に１晩置いた。カリウム塩の収率は２．５ｇであった。カリウム塩のＮＭＲを添付書類に示す。１９Ｆおよび１Ｈ  ＮＭＲに基づいて、gen３電解質と(PhB(C6F5)3)Kとを区別することは不可能であった。（カリウム塩の構造は、質量分析法によってのみ確認でき、同位体パターンおよび６６６．９４８７の正確な質量は、((PhB(C6F5)3)K2)+と一致していた。）Ｘ線構造を図１に示す。C32H23BF15KO3の結晶データ; Mr = 790.41; 単斜晶; 空間群P21/c; a = 19.5325(15) Å; b = 10.0374(7) Å; c = 18.1523(14) Å; α = 90°; β = 117.094(3)°; γ = 90°; V = 3168.3(4) Å3; Z = 4; T = 120(2) K; λ(Mo-Kα) = 0.71073 Å; μ(Mo-Kα) = 0.292 mm-1; dcalc = 1.657g.cm-3; 66367回の反射を収集した; 7938がユニークであり (Rint= 0.0403); [I>2σ(I)]であった6173個のデータについてR1 = 0.0485、wR2 = 0.1234が得られ、すべての7938個のデータについてR1= 0.0667、wR2 = 0.1364が得られた。残留電子密度(e-.Å-3) 最大/分: 2.498/-0.755。およそ０．１２８×０．１１９×０．１６０ｍｍの寸法を有する、無色のブロック状結晶について、０．５°［１］のωおよびφスキャンの組合せを用いて、Bruker  Kappa  Ｘ８−ＡＰＥＸ−ＩＩ回折計により任意のデータの球体を収集した。データを吸収および偏光効果について較正し、空間群決定について分析した。構造は、固有位相化法によって解明され、通常通り拡大した［２］。モデルは、すべての反射に対してＦ２のフルマトリックス最小二乗分析によって改良された。すべての非水素原子は、異方性熱変位パラメータにより改良された。別段の指摘がない限り、水素元素は、算出される位置に含まれる。水素原子についての熱パラメータは、これらが結合される原子（メチルについては１．５×、他のすべてについては１．２×）の等方性熱パラメータに関連付けられる。
【００７２】
((C6H5)B(C6F5)3)Agの調製
銀塩を、引用文献Buschmann et al.(Chem. Eur. J 1998, 4, no 9 1731)に基づいて調製した。要約すると、カリウム塩を、アセトニトリル中で硝酸銀と反応させることにより銀塩に変換した。反応中、硝酸カリウムを析出させる手助けをするためにエーテルを加えた。析出物をろ過によって除去し、アセトニトリルを蒸発させることによって銀塩を得た。残念ながら、銀塩は非常に反応性が高く、光下で急速に分解する。銀塩への変換は、質量分析法によって確認され、同位体パターンおよび１２８４．９５２３の正確な質量は、カチオン((C6H5)B(C6F5)3)Ag2)+と一致している。
【００７３】
(C6H5)B(C6F5)3)2Mgの調製
マグネシウム塩を、銀塩と、２分の１当量の無水臭化マグネシウムを含むＴＨＦとの反応によって得た。反応の過程で、臭化銀が析出し、この析出物は、変換を示す。生成物の結晶を、ヘキサンによりマグネシウム塩を含有するＴＨＦ溶液との層形成によって得た。
【００７４】
((C6H5)B(C6F5)3)2Mgは、トルエン溶液から無色の平板状結晶として結晶化された。ＯＲＴＥＰグラフ（図４を参照）は、基本的な、中心対称の、三斜晶系空間群Ｐ−１の単位セルにおいて、Ｍｇカチオンの分子が１つ、トリス−パーフルオロフェニル、ホウ酸フェニルアニオンの分子が２つ、トルエンの分子が１つ存在することを示した。マグネシウムは、ＴＨＦの６つの分子によって八面体の態様で配位されている。マグネシウムは、単位セルの起点で反転中心上に位置する。対称単位は、３つのＴＨＦ分子およびＭｇ原子の半分を示すのみである。３つの独立したＴＨＦ分子の２つは、ＴＨＦ原子群において炭素原子の１つで位置乱れを示す。これらの炭素原子を２つの部位にわたりモデル化し、各乱れにおける大多数および少数の成分の占有率を改良し、１つにまとめ、２つの部位についておよそ０．６６：０．３４および０．７５：０．２５比が得られた（Ｘ線データについては、添付書類を参照）。分子内の結合距離および角度は通常通りであった。
【００７５】
((C6H5)B(C6F5)3)2Mgは、ＭｇＢｒ２との反応によってグリム中で直接カリウム塩から得られてもよい。
【００７６】
((C6H5)B(C6F5)3)2MgのＸ線構造
C39.50H33BF15Mg0.50O3の結晶データ; Mr = 863.62; 三斜晶系; 空間群 P-1; a = 12.0179(12) Å; b = 12.5648(13) Å; c = 13.7173(14) Å; α = 102.5881(16)°; β = 90.2857(17)°; γ = 115.1883(15)°; V = 1818.1(3) Å3; Z = 2; T = 120(2) K; λ(Mo-Kα) = 0.71073 Å; μ(Mo-Kα) = 0.158 mm-1; dcalc = 1.578g.cm-3; 42372回の反射を収集した; 7303がユニークであり (Rint = 0.0479); [I>2σ(I)]であった5451個のデータについてR1 = 0.0514、wR2 = 0.1098が得られ、すべての7303個のデータについてR1= 0.0757、wR2 = 0.1209が得られた。残留電子密度(e-.Å-3) 最大/分: 1.313/-0.576。およそ０．１４６×０．１０３×０．０５７ｍｍの寸法を有する、無色の平板状結晶について、０．５°［１］のωおよびφスキャンの組合せを用いて、Bruker  ＡＰＥＸ−ＩＩ回折計により、任意のデータの球体を収集した。データを吸収および偏光効果について較正し、空間群決定について分析した。構造をパターソン法によって解明し、通常通り拡大した［２］。モデルをすべての反射に対してＦ２のフルマトリックス最小二乗分析によって改良した。すべての非水素元素を異方性熱変位パラメータにより改良した。別段の指摘がない限り、水素原子は算出される位置に含まれる。水素原子についての熱パラメータは、これらが結合される原子（メチルについては１．５×、他のすべてについては１．２×）の等方性熱パラメータに関連付けられている。
【図２】
2015209427.tif 000003
【図３】
2015209427.tif 000004
【図１】
2015209427.tif 000005
【図４】
2015209427.tif 000006
【外国語明細書】
2015209427000001.pdf